(57)【特許請求の範囲】
【請求項１】
水性インクジェットインク組成物であって、
（ａ）前記水性インクジェットインク組成物の少なくとも６０重量％の水、
（ｂ）５０℃〜９０℃のガラス転移温度を有するアクリルラテックスポリマーサスペンション、
（ｃ）２０℃〜５０℃の造膜温度を有するポリウレタンサスペンション、
（ｄ）ポリエチレンワックスサスペンション、及び
（ｅ）前記水性インクジェットインク組成物の１０重量％〜３０重量％の有機溶剤
を含む、水性インクジェットインク組成物。
【請求項２】
前記アクリルラテックスポリマーサスペンションが、アクリルホモポリマー、並びにアクリルモノマー及びビニル芳香族モノマーのコポリマーからなる群から選択される、請求項１に記載の水性インクジェットインク組成物。
【請求項３】
前記ポリウレタンサスペンションが、有機溶剤を含まず、脂肪族ポリウレタン分散体、芳香族ポリウレタン分散体、アニオン性のポリウレタン分散体、非イオン性のポリウレタン分散体、脂肪族ポリエステルポリウレタン分散体、脂肪族ポリカーボネートポリウレタン分散体、脂肪族アクリル改質ポリウレタン分散体、芳香族ポリエステルポリウレタン分散体、芳香族ポリカーボネートポリウレタン分散体、芳香族アクリル改質ポリウレタン分散体、芳香族ポリエステルポリウレタン分散体、芳香族ポリカーボネートポリウレタン分散体、及び芳香族アクリル改質ポリウレタン分散体からなる群から選択される、請求項１又は２に記載の水性インクジェットインク組成物。
【請求項４】
前記ポリエチレンワックスサスペンションが、低密度ポリエチレンワックスエマルジョン、高密度ポリエチレンワックスエマルジョン、酸化されたポリエチレンワックスエマルジョン、エチレンコポリマーワックスエマルジョン、及びポリエチレンコポリマーワックスエマルジョンからなる群から選択される、請求項１〜３のいずれか一項に記載の水性インクジェットインク組成物。
【請求項５】
前記有機溶剤が、グリコール、グリコールエーテル、アルコール、及び複素環式ケトンからなる群から選択される、請求項１〜４のいずれか一項に記載の水性インクジェットインク組成物。
【請求項６】
アクリルラテックスポリマー固形分が、前記水性インクジェットインク組成物中に、前記水性インクジェットインク組成物の１重量％〜４重量％で存在する、請求項１〜５のいずれか一項に記載の水性インクジェットインク組成物。
【請求項７】
ポリウレタン固形分が、前記水性インクジェットインク組成物中に、前記水性インクジェットインク組成物の２重量％〜１０重量％で存在する、請求項１〜６のいずれか一項に記載の水性インクジェットインク組成物。
【請求項８】
ポリエチレンワックス固形分が、前記水性インクジェットインク組成物中に、前記水性インクジェットインク組成物の０．１重量％〜２重量％で存在する、請求項１〜７のいずれか一項に記載の水性インクジェットインク組成物。
【請求項９】
前記アクリルラテックスポリマーサスペンション：ポリウレタンサスペンション：ポリエチレンワックスサスペンションの固形分の比が、２〜３：１：０．３〜０．５である、請求項１〜８のいずれか一項に記載の水性インクジェットインク組成物。
【請求項１０】
前記水性インクジェットインク組成物の粘性が、５℃〜４０℃の配量温度で５ｃｐ〜１５ｃｐである、請求項１〜９のいずれか一項に記載の水性インクジェットインク組成物。
【請求項１１】
１つ以上の着色剤をさらに含む、請求項１〜１０のいずれか一項に記載の水性インクジェットインク組成物。
【請求項１２】
請求項１〜１１のいずれか一項に記載の水性インクジェットインク組成物を基材の表面上に配量することを含む、印刷された基材を形成する方法。
【請求項１３】
前記基材がプラスチック基材である、請求項１２に記載の方法。
【請求項１４】
水性インクジェットインク組成物を調製する方法であって、
（ａ）５０℃〜９０℃のガラス転移温度を有するアクリルラテックスポリマーサスペンション、２０℃〜５０℃の造膜温度を有するポリウレタンサスペンション、ポリエチレンワックスサスペンション、及び前記水性インクジェットインク組成物の１０重量％〜３０重量％となるように有機溶剤を、前記水性インクジェットインク組成物の少なくとも６０重量％となるように水をそれぞれ配合して配合物を提供し、
（ｂ）前記配合物を均一な分散体とし、
（ｃ）前記配合物を濾過する
ことを含む、方法。
【請求項１５】
アクリルラテックスポリマー固形分が、前記水性インクジェットインク組成物中に、前記水性インクジェットインク組成物の１重量％〜４重量％で存在し、ポリウレタン固形分が、前記水性インクジェットインク組成物中に前記水性インクジェットインク組成物の２重量％〜１０重量％で存在し、ポリエチレンワックス固形分が、前記水性インクジェットインク組成物中に前記水性インクジェットインク組成物の０．１重量％〜２重量％で存在する、請求項１４に記載の方法。
【発明の詳細な説明】
【背景技術】
【０００１】
インクジェットプリンタは、今や極めて一般的で且つ無理なく購入でき、またこれにより、優れた印刷品質を得ることができる。インクジェットプリンタは、家庭用の印刷、オフィスでの印刷及び商業用の印刷において利用されている。インクジェット印刷技術の成長は、インクジェットプリンタのコストの低減並びに印刷物の解像度及び全体的な印刷品質の改善を含む、多数の要因に因るものである。引き続き存在するインクジェット印刷における要求により、安価なコストを維持しながら高品質、高性能及び高耐性の画像を生成するニーズが生じている。インクジェット印刷は、広い範囲で選択される基材に対して行われる非接触式の人気のある印刷の方法である。
【０００２】
インクジェット印刷では様々なインクの種類が使用され、各種類のインクは、それぞれ利点及び欠点を有する。工業的インクジェット印刷は、主に、典型的には圧電式インクジェット（ＰＩＪ）プリントヘッドにより噴射される溶剤ベースインク及びＵＶ硬化型インクを使用する。溶剤インクは、良好な接着性及び印刷性、並びに噴射信頼性及び印刷速度をもたらす。しかし、溶剤インクは、有害な空気汚染物質（ＨＡＰＳ）と認識されている大量の揮発性有機化合物（ＶＯＣ）を排出する。溶剤インクの使用では、特別なＶＯＣ捕捉装置の設置及び印刷実施場所における厳しい制御の義務が要求される。溶剤インクは、低い引火点を有し容易に燃えやすく、したがって、比較的低温で乾燥させなくてはならない。
【０００３】
ＵＶインクジェットインクは、高印刷速度を可能にし、様々な基材に対する比較的良好な接着性を有し、低いＶＯＣ含有量を有する。しかし、ＵＶインクは不快な臭いを特徴としており、加えて、このようなインクは環境に対し有害であり、皮膚又は目の炎症を起こし得る。ＵＶインクの使用により印刷された画像は小さな粗い起伏を有し、可撓性のある基材に印刷した場合には、インクが基材の可撓性並びに伸び／縮みに関連する用途を制限することとなる。
【０００４】
水性の（水ベースの）インクジェットインクは、主として、家庭又はオフィス環境で使用される。多数の商業用インクジェットプリンタは、水性ラテックスインクを用いる。例えば、サーマル式インクジェット（ＴＩＪ）技術を用いて水性ラテックスインクを使用するＨＰ  ＤＥＳＩＧＮＪＥＴ（登録商標）Ｌ２５５００ワイドフォーマットインクジェットプリンタ（カリフォルニア州Ｐａｌｏ  ＡｌｔｏのＨｅｗｌｅｔｔ  Ｐａｃｋａｒｄ）、及び水性ラテックスインクを使用する平台ＰＩＪプリンタであるＨＰ  ＳＣＩＴＥＸ（登録商標）ＦＢ６７００がある。水性インクは、ＵＶベースインク及び溶剤ベースインクに対し、いくつかの利点、例えば、低い粘性及び環境適合性を有する。また、水性インクは、良好な画像品質をもたらし、色域を拡張する。
【０００５】
水性インクの乾燥には、大量のエネルギーが必要とされる。さらに、水が蒸発する際、インクがプリントヘッドノズルにおいて乾燥する。連続したプリントヘッドの動作を提供するためには、複雑なメンテナンスシステムが必要となる。水性インクの接着性は制限される場合があり、プラスチック基材への印刷は、不可能でないにしても極めて難しい。
【発明の概要】
【０００６】
本明細書で提供されている図面は寸法通りではなく、本明細書に記載の原理に基づく特定の例についての理解を容易にすることを目的として提供されたものであり、例示という手法で提供されており、添付の特許請求の範囲に制限を加えるものではない。
【図面の簡単な説明】
【０００７】
【図１】本明細書に記載の原理に基づくインク組成物の例について、水蒸気圧とインク温度との相関関係を示すグラフである。
【発明を実施するための形態】
【０００８】
本明細書に記載の原理に基づく例は、信頼性のある噴射、極めて低いＶＯＣ含有量、急速な乾燥及び硬化、優れた画像品質、良好な接着性及び膜耐性でプラスチック製及び非プラスチック製媒体上へ印刷する能力を可能にする水性インクジェットインク組成物を提供する。加えて、本明細書に記載の原理に基づく水性インクの例は、ＵＶインク及び有機溶剤ベースインクの肯定的な特性を組み合せるものであり、全てではないにしても多くの上述の水性インクの欠点を克服する。
【０００９】
本明細書に記載の原理に基づくいくつかの例では、インク組成物は、（ａ）水を少なくとも６０重量％、（ｂ）アクリルラテックスポリマーサスペンション、（ｃ）ポリウレタンサスペンション、（ｄ）ポリエチレンワックスサスペンション、及び（ｅ）インク組成物の約１０％〜約３０％をなす有機溶剤を含む。
【００１０】
インク組成物中の水の量は、例えば、インク組成物の他の成分の量に依存する。インク組成物中の水の量は、サスペンション及びインク組成物の他の成分中の水の量に加えて添加された水の量を含む。いくつかの例では、インク組成物中の重量基準の水の量は、例えば、少なくとも約６０％、又は少なくとも約６５％、又は少なくとも約７０％、又は少なくとも約７５％、及び約８０％以下である。いくつかの例では、インク組成物中の重量基準での水の量は、例えば、約６０％〜約８０％、又は約６０％〜約７５％、又は約６０％〜約７０％、又は約６０％〜約６５％、又は約６５％〜約８０％、又は約６５％〜約７５％、又は約６５％〜約７０％、又は約７０％〜約８０％、又は約７０％〜約７５％、又は約７５％〜約８０％の範囲にある。
【００１１】
上述のように、本明細書に記載の原理に基づくインク組成物は、上述の３種類のサスペンション、つまり、アクリルラテックスポリマーサスペンション、ポリウレタンサスペンション及びポリエチレンワックスサスペンションを含む。これらの３つのポリマーサスペンションの組合せ（配合）によって、インク膜の形成速度、インク膜の耐性、インク噴射の信頼性、及びプラスチック基材を含む多くの異なる種類の表面へのインク組成物の接着性の間の最適なバランスが可能となる。異なる造膜温度を有するポリマーをブレンドすることにより、例えば、ポリウレタンポリマーより高いガラス転移温度Ｔｇ及びより低い最低造膜温度（ＭＦＦＴ）を有するアクリルラテックスポリマーにより、全体的な造膜プロセスが改善され、その際、ポリウレタンポリマーは、ラテックス造膜のプロセスにおいて凝集剤として機能するものとして有する。
【００１２】
いくつかの例では、アクリルラテックスポリマーサスペンション、ポリウレタンサスペンション及びポリエチレンワックスサスペンションのブレンドは、配量温度（つまり、例えば、配量が例えば噴射によって行われる場合に、インク組成物がインク配量装置から放出される温度）で約５センチポアズ（ｃｐ）〜約１５ｃｐ、又は約５ｃｐ〜約１２ｃｐ、又は約５ｃｐ〜約１０ｃｐ、又は約５ｃｐ〜約８ｃｐ、又は約８ｃｐ〜約１５ｃｐ、又は約８ｃｐ〜約１２ｃｐ、又は約８ｃｐ〜約１０ｃｐの粘性を有するインク組成物が得られるように選択され、上記配量温度は、例えば、約５℃〜約４０℃、又は約５℃〜約３５℃、又は約５℃〜約３０℃、又は約５℃〜約２５℃、又は約５℃〜約２０℃、又は約５℃〜約１５℃、又は約５℃〜約１０℃、又は約１０℃〜約４０℃、又は約１０℃〜約３５℃、又は約１０℃〜約３０℃、又は約１０℃〜約２５℃、又は約１０℃〜約２０℃、又は約１０℃〜約１５℃、又は約１５℃〜約４０℃、又は約１５℃〜約３５℃、又は約１５℃〜約３０℃、又は約１５℃〜約２５℃、又は約１５℃〜約２０℃、又は約２０℃〜約４０℃、又は約２０℃〜約３５℃、又は約２０℃〜約３０℃、又は約２０℃〜約２５℃、又は約２５℃〜約４０℃、又は約２５℃〜約３５℃、又は約２５℃〜約３０℃、又は約３０℃〜約４０℃、又は約３０℃〜約３５℃、又は約３５℃〜約４０℃である。
【００１３】
上述のように、本明細書に記載の原理に基づくインク組成物の１つの成分は、アクリルラテックスポリマーサスペンションである。「アクリルラテックス」という語は、アクリルモノマーのポリマー、メタクリルモノマーのポリマー、及びこれらのモノマーと別のモノマーとのコポリマーを含む。「サスペンション」という語は、例えば、エマルジョン及び分散体を含む。サスペンションは、サスペンション媒体（懸濁媒体）及び懸濁された固体材料、つまり、例えば、サスペンション媒体全体にわたり比較的均一に分布し、且つ例えば、約３０ｎｍ〜約３００ｎｍ、又は約３０ｎｍ〜約２５０ｎｍ、又は約３０ｎｍ〜約２００ｎｍ、又は約３０ｎｍ〜約１５０ｎｍ、又は約３０ｎｍ〜約１００ｎｍ、又は約３０ｎｍ〜約７０ｎｍ、又は約５０ｎｍ〜約３００ｎｍ、又は約５０ｎｍ〜約２５０ｎｍ、又は約５０ｎｍ〜約２００ｎｍ、又は約５０ｎｍ〜約１５０ｎｍ、又は約５０ｎｍ〜約１００ｎｍ、又は約５０ｎｍ〜約７０ｎｍ、又は約７５ｎｍ〜約３００ｎｍ、又は約７５ｎｍ〜約２５０ｎｍ、又は約７５ｎｍ〜約２００ｎｍ、又は約７５０ｎｍ〜約１５０ｎｍ、又は約７５ｎｍ〜約１００ｎｍ、又は約１００ｎｍ〜約３００ｎｍ、又は約１００ｎｍ〜約２５０ｎｍ、又は約１００ｎｍ〜約２００ｎｍ、又は約１００ｎｍ〜約１５０ｎｍ、又は約１５０ｎｍ〜約３００ｎｍ、又は約１５０ｎｍ〜約２５０ｎｍ、又は約１５０ｎｍ〜約２００ｎｍの平均直径を有する粒子を含む。いくつかの例では、サスペンション媒体は、非限定的に、有機溶剤（例えば、グリコール、アルコール、グリコールエーテル、及び複素環式ケトン）のような１つ以上の追加的な成分を含んでいてよい水性媒体である。
【００１４】
いくつかの例では、アクリルラテックスポリマーサスペンション中の固体（固形分）パーセントは、アクリルラテックスポリマーサスペンションの重量を基準に、約１０％〜約５０％、又は約１０％〜約４５％、又は約１０％〜約４０％、又は約１０％〜約３５％、又は約１０％〜約３０％、又は約１０％〜約２５％、又は約１０％〜約２０％、又は約１０％〜約１５％、又は約２０％〜約５０％、又は約２０％〜約４５％、又は約２０％〜約４０％、又は約２０％〜約３５％、又は約２０％〜約３０％、又は約２０％〜約２５％である。サスペンション中のアクリルラテックスポリマーの固形分パーセントは、例えば、インク組成物中のアクリルラテックスポリマーの固形分パーセントが、約１％〜約４％、又は約１％〜約３％、又は約１％〜約２％、又は約２％〜約４％、又は約２％〜約３％、又は約３％〜約４％となるようなものである。
【００１５】
いくつかの例では、アクリルラテックスポリマーサスペンションは、例えば、約５０℃〜約９０℃、又は約５０℃〜約８５℃、又は約５０℃〜約８０℃、又は約５０℃〜約７５℃、又は約５０℃〜約７０℃、又は約５５℃〜約９０℃、又は約５５℃〜約８５℃、又は約５５℃〜約８０℃、又は約５５℃〜約７５℃のガラス転移温度を有する。
【００１６】
アクリルラテックスポリマーはアクリルモノマーから形成され、よって、アクリルモノマー残部（残基）又はメタクリルモノマー残部（残基）を含むと考え得る。アクリルラテックスポリマーのモノマーの例は、限定でなく例示を目的として、例えば、アクリレートエステル、アクリルアミド、及びアクリル酸のようなアクリルモノマー、並びに例えば、メタクリレートエステル、メタクリルアミド、及びメタクリル酸のようなメタクリルモノマーを含む。アクリルラテックスポリマーは、ホモポリマー、又はアクリルモノマーと他のモノマー、例えば、非限定的にスチレン、スチレン−ブタジエン、ｐ−クロロメチルスチレン、ジビニルベンゼン、ビニルナフタレン及びジビニルナフタレンを例えば含むビニル芳香族モノマーとのコポリマーであってよく、その場合には、本明細書に記載の原理に基づくいくつかの例では、アクリルラテックスポリマーが主としてアクリル系のポリマーであるようになっている。「主としてアクリル系の」とは、ポリマーが、アクリルモノマー残部若しくはメタクリルモノマー残部又はこれらの組合せを含む共重合されたユニットを、重量基準で約５０％を超える、又は約５５％を超え、又は約６０％を超え、又は約７０％を超え、又は約８０％を超え、又は約９０％を超えて含有することを意味する。
【００１７】
アクリレートモノマーの例は、非限定的に、メチルアクリレート、エチルアクリレート、プロピルアクリレート、イソプロピルアクリレート、ｎ−ブチルアクリレート、イソブチルアクリレート、ｔ−ブチルアクリレート、２−エチルヘキシルアクリレート、ラウリルアクリレート、イソボルニルアクリレート、シクロヘキシルアクリレート、３，３，５−トリメチルシクロヘキシルアクリレート、イソケインアクリレート（isocane acrylate）、グリシジルアクリレート、３，４−エポキシシクロヘキシルメチルアクリレート、２−（３，４−エポキシシクロヘキシル）エチルアクリレート、ヒドロキシエチルアクリレート、ヒドロキシプロピルアクリレート、ヒドロキシブチルアクリレート、無水メタクリル酸、ジエチレングリコールビスアクリレート、４，４’−イソプロピリデンジフェノールビスアクリレート（ビスフェノールＡジアクリレート）、アルコキシ化された４，４’−イソプロピリデンジフェノールビスアクリレート、トリメチロールプロパントリスアクリレート及びアルコキシ化されたトリメチロールプロパントリスアクリレートを含む。
【００１８】
メタクリレートモノマーの例は、非限定的に、メチルメタクリレート、エチルメタクリレート、プロピルメタクリレート、イソプロピルメタクリレート、ｎ−ブチルメタクリレート、イソブチルメタクリレート、ｔ−ブチルメタクリレート、２−エチルヘキシルメタクリレート、ラウリルメタクリレート、イソボルニルメタクリレート、シクロヘキシルメタクリレート、３，３，５−トリメチルシクロヘキシルメタクリレート、イソケインメタクリレート（isocane methacrylate）、グリシジルメタクリレート、３，４−エポキシシクロヘキシルメチルメタクリレート、２−（３，４−エポキシシクロヘキシル）エチルメタクリレート、ヒドロキシエチルメタクリレート、ヒドロキシプロピルメタクリレート、ヒドロキシブチルメタクリレート、無水メタクリル酸、ジエチレングリコールビスメタクリレート、４，４’−イソプロピリデンジフェノールビスメタクリレート（ビスフェノールＡジメタクリレート）、アルコキシ化された４，４’−イソプロピリデンジフェノールビスメタクリレート、トリメチロールプロパントリスメタクリレート及びアルコキシ化されたトリメチロールプロパントリスメタクリレートを含む。
【００１９】
本明細書に記載の原理に基づく特定のアクリルラテックスポリマーサスペンションのいくつかの例は、限定ではなく例示を目的として、例えば、ＪＯＮＣＲＹＬ（登録商標）５３７及びＪＯＮＣＲＹＬ（登録商標）５３８（テキサス州Ｐｏｒｔ  ＡｒｔｈｕｒのＢＡＳＦ  Ｃｏｒｐｏｒａｔｉｏｎ）；ＣＡＲＢＯＳＥＴ（登録商標）ＧＡ−２１１１、ＣＡＲＢＯＳＥＴ（登録商標）ＣＲ−７２８、ＣＡＲＢＯＳＥＴ（登録商標）ＣＲ−７８５、ＣＡＲＢＯＳＥＴ（登録商標）ＣＲ−７６１、ＣＡＲＢＯＳＥＴ（登録商標）ＣＲ−７６３、ＣＡＲＢＯＳＥＴ（登録商標）ＣＲ−７６５、ＣＡＲＢＯＳＥＴ（登録商標）ＣＲ−７１５及びＣＡＲＢＯＳＥＴ（登録商標）ＧＡ−４０２８（カリフォルニア州Ｒａｎｃｈｏ  Ｓａｎｔａ  ＭａｒｇａｒｉｔａのＬｕｂｒｉｚｏｌ  Ｃｏｒｐｏｒａｔｉｏｎ）；ＮＥＯＣＲＹＬ（登録商標）Ａ−１１１０、ＮＥＯＣＲＹＬ（登録商標）Ａ−１１３１、ＮＥＯＣＲＹＬ（登録商標）Ａ−２０９１、ＮＥＯＣＲＹＬ（登録商標）Ａ−１１２７、ＮＥＯＣＲＹＬ（登録商標）ＸＫ−９６及びＮＥＯＣＲＹＬ（登録商標）ＸＫ−１４（オランダ国ＳｌｕｉｓｗｅｇのＤＳＭ  ＮｅｏＲｅｓｉｎｓ）；並びにＢＡＹＨＹＤＲＯＬ（登録商標）ＡＨ  ＸＰ２７５４、ＢＡＹＨＹＤＲＯＬ（登録商標）ＡＨ  ＸＰ２７４１、ＢＡＹＨＹＤＲＯＬ（登録商標）Ａ  ２４２７、及びＢＡＹＨＹＤＲＯＬ（登録商標）Ａ  ２６５１（テキサス州ＢａｙｔｏｗｎのＢａｙｅｒ  Ｍａｔｅｒｉａｌ  Ｓｃｉｅｎｃｅ）、又は上記のものの２つ以上の組合せを含む。
【００２０】
いくつかの例では、アクリルラテックスポリマーサスペンションは、ポリマー上の少なくともいくつかの酸基を、水中でのポリマー粒子の安定的な懸濁を可能にするそれぞれの塩に変換する目的を有する中和剤を含有していてよい。中和剤の例は、非限定的に、例えば、トリエチルアミン（ＴＥＡ）、ジメチルエタノールアミン（ＤＭＥＡ）、トリエタノールアミン、ナトリウム塩、アンモニア、エチルジイソプロピルアミン（ＥＤＩＰＡ）を含む。中和剤は、上記の目的を果たすために十分な量で、アクリルラテックスポリマーサスペンション中に加えられている。
【００２１】
上述のように、本明細書に記載の原理に基づくインク組成物の１つの成分は、ポリウレタンサスペンションである。本明細書に記載の原理に基づくいくつかの例では、ポリウレタンポリマーは、例えば、約２０℃〜約５０℃、又は約２０℃〜約４５℃、又は約２０℃〜約４０℃、又は約２０℃〜約３５℃、又は約２０℃〜約３０℃、又は約２５℃〜約５０℃、又は約２５℃〜約４５℃、又は約２５℃〜約４０℃、又は約２５℃〜約３５℃、又は約２５℃〜約３０℃、又は約３０℃〜約５０℃、又は約３０℃〜約４５℃、又は約３０℃〜約４０℃、又は約３０℃〜約３５℃のＭＦＦＴを有する。
【００２２】
いくつかの例では、ポリウレタンサスペンションは、有機溶剤を含んでいない。このような有機溶剤には、極性及び非極性の両方の有機溶剤が含まれる。いくつかの例では、ポリウレタンサスペンションは、例えば、Ｎ−メチル−ピロリドン、Ｎ−エチル−ピロリドンのようなブチルグリコール及びピロリドンを含んでいない。
【００２３】
本明細書に記載の原理に基づくいくつかの例では、ポリウレタンサスペンションは、例えば、脂肪族ポリウレタン分散体、芳香族ポリウレタン分散体、アニオン性のポリウレタン分散体、非イオン性のポリウレタン分散体、脂肪族ポリエステルポリウレタン分散体、脂肪族ポリカーボネートポリウレタン分散体、脂肪族アクリル変性ポリウレタン分散体、芳香族ポリエステルポリウレタン分散体、芳香族ポリカーボネートポリウレタン分散体、芳香族アクリル変性ポリウレタン分散体、芳香族ポリエステルポリウレタン分散体、芳香族ポリカーボネートポリウレタン分散体、及び芳香族アクリル変性ポリウレタン分散体、又はこれらの２つ以上の組合せからなる群から選択される。
【００２４】
いくつかの例では、ポリウレタンサスペンションは、ポリマー上の少なくともいくつかの酸基を、水中でのポリマー粒子の安定的な懸濁を可能にするそれぞれの塩に変換する目的を有する中和剤を含有していてよい。中和剤の例は、非限定的に、例えば、トリエチルアミン（ＴＥＡ）、ジメチルエタノールアミン（ＤＭＥＡ）、トリエタノールアミン、ナトリウム塩、アンモニア、エチルジイソプロピルアミン（ＥＤＩＰＡ）を含む。中和剤は、ポリウレタンサスペンション中に、上記の目的を達成するために十分な量で加えられている。
【００２５】
いくつかの例では、サスペンション中のポリウレタンの固形分パーセントは、ポリウレタンサスペンションの重量基準で、約１０％〜約５０％、又は約１０％〜約４５％、又は約１０％〜約４０％、又は約１０％〜約３５％、又は約１０％〜約３０％、又は約１０％〜約２５％、又は約１０％〜約２０％、又は約１０％〜約１５％、又は約２０％〜約５０％、又は約２０％〜約４５％、又は約２０％〜約４０％、又は約２０％〜約３５％、又は約２０％〜約３０％、又は約２０％〜約２５％である。本明細書に記載の原理に基づくいくつかの例では、サスペンション中のポリウレタンの固形分パーセントは、インク組成物中のポリウレタンの固形分パーセントが、例えば、約２％〜約１０％、又は約２％〜約８％、又は約２％〜約６％、又は約２％〜約４％、又は約２％〜約３％、又は約３％〜約１０％、又は約３％〜約８％、又は約３％〜約６％、又は約３％〜約４％、又は約４％〜約１０％、又は約４％〜約８％、又は約４％〜約６％、又は約４％〜約５％となるような値である。
【００２６】
本明細書に記載の原理に基づく特定のポリウレタンサスペンションのいくつかの例は、限定ではなく例示として、例えば、ＮＥＯＲＥＺ（登録商標）Ｒ−９８９、ＮＥＯＲＥＺ（登録商標）Ｒ−２００５、及びＮＥＯＲＥＺ（登録商標）Ｒ−４０００（ＤＳＭ  ＮｅｏＲｅｓｉｎｓ）；ＢＡＹＨＹＤＲＯＬ（登録商標）ＵＨ  ２６０６、ＢＡＹＨＹＤＲＯＬ（登録商標）ＵＨ  ＸＰ２７１９、ＢＡＹＨＹＤＲＯＬ（登録商標）ＵＨ  ＸＰ２６４８、及びＢＡＹＨＹＤＲＯＬ（登録商標）ＵＡ  ＸＰ２６３１（Ｂａｙｅｒ  Ｍａｔｅｒｉａｌ  Ｓｃｉｅｎｃｅ）；ＤＡＯＴＡＮ（登録商標）ＶＴＷ  １２６２／３５ＷＡ、ＤＡＯＴＡＮ（登録商標）ＶＴＷ  １２６５／３６ＷＡ、ＤＡＯＴＡＮ（登録商標）ＶＴＷ  １２６７／３６ＷＡ、ＤＡＯＴＡＮ（登録商標）ＶＴＷ  ６４２１／４２ＷＡ、ＤＡＯＴＡＮ（登録商標）ＶＴＷ  ６４６２／３６ＷＡ（カリフォルニア州ＡｎａｈｅｉｍのＣｙｔｅｃ  Ｅｎｇｉｎｅｅｒｅｄ  Ｍａｔｅｒｉａｌ  Ｉｎｃ．）；並びにＳＡＮＣＵＲＥ（登録商標）２７１５、ＳＡＮＣＵＲＥ（登録商標）２００４１、ＳＡＮＣＵＲＥ（登録商標）２７２５（Ｌｕｂｒｉｚｏｌ  Ｃｏｒｐｏｒａｔｉｏｎ）、又はこれらの２つ以上の組合せを含む。
【００２７】
上述のように、本明細書に記載の原理に基づくインク組成物の１つの成分は、ポリエチレンワックスサスペンションである。ポリエチレンワックスサスペンションは、非イオン性、アニオン性又はカチオン性に安定化されていてよい。本明細書に記載の原理に基づくいくつかの例では、ポリエチレンワックスサスペンションは、例えば、低密度ポリエチレン（ＬＤＰＥ）ワックスエマルジョン、高密度ポリエチレン（ＨＤＰＥ）ワックスエマルジョン、酸化ポリエチレンワックスエマルジョン、エチレンコポリマーワックスエマルジョン、及びポリエチレンコポリマーワックスエマルジョン、又はこれらの２つ以上の組合せからなる群から選択される。
【００２８】
本明細書に記載の原理に基づく特定のポリエチレンワックスサスペンションのいくつかの例は、限定でなく例示を目的として、例えば、ＰＯＬＩＧＥＮ（登録商標）ＷＥＩ、ＰＯＬＩＧＥＮ（登録商標）ＷＥ３、ＰＯＬＩＧＥＮ（登録商標）ＷＥ４、ＰＯＬＩＧＥＮ（登録商標）ＷＥ６、ＰＯＬＩＧＥＮ（登録商標）ＷＥ７、及びＰＯＬＩＧＥＮ（登録商標）ＷＥ９（全てＢＡＳＦ  Ｃｏｒｐｏｒａｔｉｏｎ）；ＬＡＫＥＷＡＸ（登録商標）２９、ＬＡＫＥＷＡＸ（登録商標）３７、及びＬＡＫＥＷＡＸ（登録商標）２０（全て、英国ＭａｎｃｈｅｓｔｅｒのＬａｋｅｌａｎｄ  ｌａｂｏｒａｔｏｒｉｅｓ  Ｌｉｍｉｔｅｄ）；ＭＩＤＣＨＥＭ（登録商標）９３２３５及びＭＩＤＣＨＥＭ（登録商標）ｌｕｂｅ  １９０（いずれもオハイオ州ＣｉｎｃｉｎｎａｔｉのＭｉｃｈｅｌｍａｎより入手可能）；並びにＡＰＩ（登録商標）−１８８（ニューハンプシャー州ＳａｌｅｍのＡｄｖａｎｃｅｄ  Ｐｏｌｙｍｅｒｓ  Ｉｎｃ．）；又はこれらの２つ以上の組合せを含む。
【００２９】
いくつかの例では、ポリエチレンワックスサスペンション中の固形分パーセントは、ポリエチレンワックスサスペンションの重量基準で、約１０％〜約５０％、又は約１０％〜約４５％、又は約１０％〜約４０％、又は約１０％〜約３５％、又は約１０％〜約３０％、又は約１０％〜約２５％、又は約１０％〜約２０％、又は約１０％〜約１５％、又は約２０％〜約５０％、又は約２０％〜約４５％、又は約２０％〜約４０％、又は約２０％〜約３５％、又は約２０％〜約３０％、又は約２０％〜約２５％である。サスペンション中のポリエチレンワックスの固形分パーセントは、インク組成物中のポリエチレンワックスの固形分パーセントが、例えば、約０．１％〜約２％、又は約０．１％〜約１．５％、又は約０．１％〜約１％、又は約０．１％〜約０．５％、又は約０．２％〜約２％、又は約０．２％〜約１．５％、又は約０．２％〜約１％、又は約０．２％〜約０．５％、又は約０．５％〜約２％、又は約０．５％〜約１．５％、又は約０．５％〜約１％、又は約１％〜約２％となるような値である。
【００３０】
本明細書に記載の原理に基づくいくつかの例では、インク組成物の各サスペンション中の固形分は、限定でなく例示として、例えば、約２〜約３：約１：約０．３〜約０．５、いくつかの例では、非限定的に、例えば、約２：約１：約０．５又は約３：約１：約０．３のアクリルラテックスポリマーサスペンション：ポリウレタンサスペンション：ポリエチレンワックスサスペンションとして表された比を有する。
【００３１】
上述のように、記載の原理に基づくインク組成物は有機溶剤を含む。有機溶剤は、水に可溶である（水溶性である）又は混和性である（水混和性である）。有機溶剤の性質は、例えば、有機溶剤の蒸発の質又は揮発性に依存する。有機溶剤の揮発性についての考慮すべき点は、例えば、造膜プロセスの最適化、有機溶剤を含むインク組成物の噴射信頼性、及びインク組成物の低いＶＯＣの維持である。単一の有機溶剤を使用することもできるし、２つ以上の有機溶剤の組合せを使用することもできる。
【００３２】
いくつかの例では、有機溶剤は、炭素原子及びヘテロ原子を有する極性の有機溶剤である。例えば、有機溶剤は、約２〜約５０炭素原子、又は約２〜約４０炭素原子、又は約２〜約３０炭素原子、又は約２〜約２０炭素原子、又は約２〜約１０炭素原子、又は約５〜約５０炭素原子、又は約５〜約４０炭素原子、又は約５〜約３０炭素原子、又は約５〜約２０炭素原子、又は約５〜約１０炭素原子、又は約１０〜約５０炭素原子、又は約１０〜約４０炭素原子、又は約１０〜約３０炭素原子、又は約１０〜約２０炭素原子、又は約１０〜約１５炭素原子を有していてよい。加えて、有機溶剤は、例えば、１〜約２０ヘテロ原子、又は約１〜約１５ヘテロ原子、又は約１〜約１０ヘテロ原子、又は約１〜約５ヘテロ原子、又は約２〜約２０ヘテロ原子、又は約２〜約１５ヘテロ原子、又は約２〜約１０ヘテロ原子、又は約２〜約５ヘテロ原子、又は約３〜約２０ヘテロ原子、又は約３〜約１５ヘテロ原子、又は約３〜約１０ヘテロ原子、又は約３〜約５ヘテロ原子、又は約４〜約２０ヘテロ原子、又は約４〜約１ヘテロ原子、又は約４〜約１０ヘテロ原子、又は約４〜約５ヘテロ原子、又は約５〜約２０ヘテロ原子、又は約５〜約１５ヘテロ原子、又は約５〜約１０ヘテロ原子を有していてよい。ヘテロ原子は、例えば、１つ以上のアルコール部分、エーテル部分、ケトン部分、アルデヒド部分、アミン部分、及びアミド部分の形であってよい。
【００３３】
いくつかの例では、有機溶剤は、例えば、約１７０℃〜約２５０℃、又は約１７０℃〜約２４０℃、又は約１７０℃〜約２３０℃、又は約１７０℃〜約２２０℃、又は約１７０℃〜約２１０℃、又は約１７０℃〜約２００℃、又は約１７０℃〜約１９０℃、又は約１７０℃〜約１８０℃、又は約１８０℃〜約２５０℃、又は約１８０℃〜約２４０℃、又は約１８０℃〜約２３０℃、又は約１８０℃〜約２２０℃、又は約１８０℃〜約２１０℃、又は約１８０℃〜約２００℃、又は約１８０℃〜約１９０℃、又は約１９０℃〜約２５０℃、又は約１９０℃〜約２４０℃、又は約１９０℃〜約２３０℃、又は約１９０℃〜約２２０℃、又は約１９０℃〜約２１０℃、又は約１９０℃〜約２００℃、又は約２００℃〜約２５０℃、又は約２００℃〜約２４０℃、又は約２００℃〜約２３０℃、又は約２００℃〜約２２０℃、又は約２００℃〜約２１０℃の沸点を有する。
【００３４】
いくつかの例では、有機溶剤は、限定でなく例示として、アルコール（例えば、メタノール、エタノール、プロパノール、イソプロパノール、ブタノール、イソブタノール、ｓ−ブタノール、ｔ−ブタノール、ペンタノール、ヘキサノール、シクロヘキサノール又はベンジルアルコール）；多価アルコール（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセロール、トリオールトリオール、又はチオジグリコール）；グリコール誘導体、例えば、エーテル又はエステル（例えば、エチレングリコールモノメチルエーテル、エチレングリコールモノエチルエーテル、エチレングリコールモノブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテート、トリエチレングリコールモノメチルエーテル、トリエチレングリコールモノエチルエーテル、又はエチレングリコールモノフェニルエーテル）；アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、又はテトラメチルプロピレンジアミン）；アミド（例えば、ホルムアミド、Ｎ，Ｎ−ジメチルホルムアミド、又はＮ，Ｎ−ジメチルアセトアミド）；及び他の有機溶剤、例えば、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミジゾリジノン、アセトニトリル又はアセトンである。上記有機溶剤は、これらの２つ以上を組み合わせて使用することができる。
【００３５】
本明細書に記載の原理に基づくいくつかの例では、有機溶剤は、グリコール、グリコールエーテル、アルコール、又は複素環式ケトン、又はこれらの２つ以上の組合せである。
【００３６】
インク組成物中の有機溶剤の量は、多数の要因、例えば、造膜プロセスの最適化、有機溶剤を含むインク組成物の噴射信頼性、及びインク組成物の低ＶＯＣ含有量の維持に依存する。本明細書に記載の原理に基づくいくつかの例では、インク組成物中の有機溶剤の量は、インク組成物の重量基準で、例えば、約１０％〜約３０％、又は約１０％〜約２５％、又は約１０％〜約２０％、又は約１０％〜約１５％、又は約１５％〜約３０％、又は約１５％〜約２５％、又は約１５％〜約２０％、又は約２０％〜約３０％、又は約２０％〜約２５％、又は約２５％〜約３０％である。
【００３７】
本明細書に記載の原理に基づく特定の有機溶剤のいくつかの例は、限定でなく例示として、例えば、グリコールエーテル溶剤、例えば、トリプロピレングリコールモノメチルエーテル（ＤＯＷＡＮＯＬ（登録商標）ＴＰＭ）、ジプロピレングリコールエーテル（ＤＯＷＡＮＯＬ（登録商標）ＤＰＧ）、ジプロピレングリコールジメチルエーテル（ＰＲＯＧＬＹＤＥ（登録商標）ＤＭＭ）（全て、ミシガン州ＭｉｄｌａｎｄのＤｏｗ  Ｃｈｅｍｉｃａｌ  Ｃｏｍｐａｎｙから入手可能）を含む。
【００３８】
記載の原理に基づくインク組成物は、湿潤剤をさらに含む。湿潤剤に関する考慮すべき点は、非限定的に、例えば、ノズル詰まりの低減又は排除を含む。いくつかの例では、インク組成物中の湿潤剤の量は、上記の考慮すべき点に対処するのに有効なものである。
【００３９】
本開示によるインク組成物は、さらに、１つ以上の他の成分、例えば、非限定的に、例えば、着色剤、顔料、及びインク組成物の様々な特性に影響を与える添加剤を含む。上述のように、インク組成物は、１つ以上の顔料又は染料を着色剤として含んでいてよい。いくつかの例では、不溶性の顔料着色剤は、より良好な画像性能を得る助けとなる。顔料粒子は、例えば、自己分散性顔料、ポリマーコート顔料、又は一般的な顔料、例えば摩砕された顔料であってよい。インク組成物中の顔料の適切な懸濁を可能にするために、別個の分散剤を使用することができる。粒子顔料は、無機又は有機であってよい。いくつかの態様では、インク組成物の顔料は、有機のポリマーでコートされた又は有機のポリマー内でカプセル化された顔料である。顔料は、天然に存在する顔料又は合成顔料であってよい。顔料は、非限定的に、ブラック、ブルー、ブラウン、シアン、グリーン、ホワイト、ヴァイオレット、マゼンタ、レッド、オレンジ及びイエロー、並びにそれらの混合物からのスポットカラーを含む任意の色であってよい。
【００４０】
粒子顔料は、単一の粒子顔料又は２以上の粒子顔料の混合物であってよい。よって、例えば、少なくとも１種の粒子顔料、又は少なくとも２種の粒子顔料、又は少なくとも３種の粒子顔料が存在していてよい。粒子顔料を含む顔料の混合物中の顔料の数は、２〜約５、又は２〜約４、又は２〜約３の範囲にある。
【００４１】
インク組成物中に存在していてよい有機顔料の例は、限定でなく例示として、例えば、ペリレン、フタロシアニン顔料（例えば、フタログリーン、フタロブルー）、シアニン顔料（Ｃｙ３、Ｃｙ５、及びＣｙ７）、ナフタロシアニン顔料、ニトロソ顔料、モノアゾ顔料、ジアゾ顔料、ジアゾ縮合顔料、塩基性染料顔料、アルカリブルー顔料、ブルーレーキ顔料、フロキシン顔料、キナクリドン顔料、アシッドイエロー１及び３のレーキ顔料、イソインドリノン顔料、ジオキサジン顔料、カルバゾールジオキサジンバイオレット顔料、アリザリンレーキ顔料、バット顔料、フタロキシアミン顔料、カルミンレーキ顔料、テトラクロロイソインドリノン顔料、ペリノン顔料、チオインジコ顔料、アントラキノン顔料及びキノフタロン顔料、並びにこれらの２以上の混合物、並びにこれらの誘導体を含む。
【００４２】
顔料分散体中に存在していてよい無機顔料は、例えば、酸化金属（例えば、二酸化チタン、導電性二酸化チタン、酸化鉄（例えば、赤色酸化鉄、黄色酸化鉄、黒色酸化鉄及び透明酸化鉄）、酸化アルミニウム、酸化ケイ素）、カーボンブラック顔料（例えば、ファーネスブラック）、硫化金属、塩化金属、並びにこれらの２以上の混合物を含む。
【００４３】
使用することができる顔料着色剤の特定の例は、限定でなく例示として、イエロー顔料カラーインデックスＰＹ  ８３、ＰＹ  １５１、ＰＹ  １５０、ＰＹ  １５５、ＰＹ  １３９、ＰＹ  １２０、ＰＹ  １８０、ＰＹ  １２９及びＰＹ  １５４、ＰＹ  ２１３を有するイエロー顔料を含む。ＰＲ  ２０２、ＰＲ  ２５４、ＰＲ  １２２、ＰＲ  １４９、ＰＲ  １８５、ＰＲ  ２５５、ＰＲ  １４６のカラーインデックスを有するレッド顔料、並びにＰＶ  １９、ＰＶ  ２３、ＰＶ  ３７及びＰＶ  ２９のカラーインデックスを有するバイオレット顔料からなるマゼンタ顔料も使用することができる。ＰＢ  １５：３、ＰＢ  １５：４、ＰＢ  １５：２、及びＰＢ  １５：１のカラーインデックスを有するブルー顔料、並びにＰＢＬ  Ｂｌａｃｋ  ７のカラーインデックスを有するブラック顔料も使用することができる。無機顔料、例えばＴｉＯ２の種類の白色顔料も使用することができる。ＰＯ４６、ＰＯ６４、ＰＯ３４のカラーインデックスを有するオレンジ顔料、並びにＰＧ７のカラーインデックスを有するグリーン顔料も使用してよい。
【００４４】
インク組成物中の粒子顔料の量は、多数の要因、例えば、顔料の性質、インク組成物の用途の性質、インクのための噴射機構の性質、及び任意の添加剤の性質に依存する。インク組成物は、顔料を２０重量％まで含有していてよい。いくつかの態様では、インク組成物中の粒子顔料の量（重量パーセント）は、例えば、約０．１％〜約２０％、又は約０．１％〜約１５％、又は約０．１％〜約１０％、又は約０．１％〜約５％、又は約０．５％〜約２０％、又は約０．５％〜約１５％、又は約０．５％〜約１０％、又は約０．５％〜約５％、又は約１％〜約２０％、又は約１％〜約１５％、又は約１％〜約１０％、又は約１％〜約５％、又は約２％〜約２０％、又は約２％〜約１５％、又は約２％〜約１０％、又は約２％〜約５％、又は約３％〜約２０％、又は約３％〜約１５％、又は約３％〜約１０％、又は約３％〜約５％、又は約５％〜約２０％、又は約５％〜約１５％、又は約５％〜約１０％である。インク組成物中に存在する顔料の量は、記載の値を含む、上記値の任意の組合せの間の範囲であってよい。
【００４５】
本明細書に記載の原理に基づくインク組成物中に存在していてよい他の成分は、インク組成物の様々な特性に影響を与える添加剤である。添加剤は、非限定的に、例えば、界面活性剤又は湿潤剤（例えば、シリコーン化合物又はフッ素化化合物を含有する界面活性剤）、分散剤、ＵＶ安定化剤、レオロジー改質剤、殺生物剤、スリップ成分、レベリング剤、防腐剤、防かび剤、消泡剤、及び安定化剤、例えば貯蔵安定性増強剤の１つ以上を含む。インク組成物中の添加剤の重量基準の全量は、例えば、約０．１％〜約１％、又は約０．１％〜約０．５％、又は約０．１％〜約０．２％、又は約０．２％〜約１％、又は約０．２％〜約０．５％、又は約０．５％〜約１％である。
【００４６】
界面活性剤は、例えば、アニオン性界面活性剤、例えば、ドデシル硫酸ナトリウム、ドデシルオキシスルホン酸ナトリウム及びアルキルベンゼンスルホン酸ナトリウム；カチオン性界面活性剤、例えば、塩化セチルピリジニウム、塩化セチルトリメチルアンモニウム及び塩化テトラブチルアンモニウム；並びに非イオン性の界面活性剤、例えば、ポリオキシエチレンノニルフェニルエーテル、ポリオキシエチレンナフチルエーテル及びポリオキシエチレンオクチルフェニルエーテルを含む。他の界面活性剤は、非限定的に、両性界面活性剤、例えば、ケイ素不含の界面活性剤、フルオロ界面活性剤、及びポリシロキサンを含む。界面活性剤のより具体的な例は、市販のものであって、非限定的に、例えば、ＷＥＴ（登録商標）５００、ＷＥＴ（登録商標）５１０、ＧＬＩＤＥ（登録商標）１００、ＧＬＩＤＥ（登録商標）４５０、ＧＬＩＤＥ（登録商標）４５０、及びＧＬＩＤＥ（登録商標）４１０（全て、ドイツ国ＥｓｓｅｎのＥｖｏｎｉｋ  Ｔｅｇｏ  Ｃｈｅｍｉｅ  Ｓｅｒｖｉｃｅ  ＧｍｂＨから入手可能）；ＢＹＫ（登録商標）３０７、ＢＹＫ（登録商標）３０８、ＢＹＫ（登録商標）３３３、ＢＹＫ（登録商標）３４１、ＢＹＫ（登録商標）３４６、ＢＹＫ（登録商標）３４７、ＢＹＫ（登録商標）３４８、ＢＹＫ（登録商標）３４９（ドイツ国ＷｅｓｅｌのＢＹＫ  Ｃｈｅｍｉｅ  ＧｍｂＨから入手可能）；ＤＹＮＡＸ（登録商標）４０００及びＤＹＮＡＸ（登録商標）４０１０（いずれも、ニューヨーク州Ｐｏｕｎｄ  ＲｉｄｇｅのＤｙｎａｘ  Ｃｏｒｐ．から入手可能）；３Ｍ  ＮＯＶＥＣ（登録商標）ＦＣ  ４４３０、３Ｍ  ＮＯＶＥＣ（登録商標）ＦＣ  ４４３２及び３Ｍ  ＮＯＶＥＣ（登録商標）ＦＣ  ４４３４（全て、ミネソタ州Ｓｔ．Ｐａｕｌの３Ｍ  Ｅｎｅｒｇｙ  ａｎｄ  Ａｄｖａｎｃｅｄ  Ｍａｔｅｒｉａｌ  Ｄｉｖｉｓｉｏｎから入手可能）；並びにＺＯＮＹＬ（登録商標）ＦＳＯ（デラウェア州ＷｉｌｍｉｎｇｔｏｎのＤｕＰｏｎｔ  ｄｅ  Ｎｅｍｏｕｒｓ＆Ｃｏｍｐａｎｙ）である。
【００４７】
市販のレベリング剤の特定の例は、非限定的に、例えば、ＦＬＯＷ（登録商標）４２５、ＧＬＩＤＥ（登録商標）４０６、及びＧＬＩＤＥ（登録商標）４４０（Ｔｅｇｏ  Ｃｈｅｍｉｅ  Ｓｅｒｖｉｃｅ  ＧｍｂＨ）；ＳＵＲＦＹＮＯＬ（登録商標）１０４ＰＧ５０、ＳＵＲＦＹＮＯＬ（登録商標）１０４、ＳＵＲＦＹＮＯＬ（登録商標）ＳＥ、ＳＵＲＦＹＮＯＬ（登録商標）ＭＤ３０、ＳＵＲＦＹＮＯＬ（登録商標）ＣＴ−１２１、ＳＵＲＦＹＮＯＬ（登録商標）ＣＴ−１４１、及びＳＵＲＦＹＮＯＬ（登録商標）ＣＴ−１５１（全て、ペンシルバニア州ＡｌｌｅｎｔｏｗｎのＡｉｒ  Ｐｒｏｄｕｃｔｓ  ａｎｄ  Ｃｈｅｍｉｃａｌｓ、Ｉｎｃ．から入手可能）；ＺＯＮＹＬ（登録商標）ＦＳＯ、ＺＯＮＹＬ（登録商標）ＦＳＰ、又はＺＯＮＹＬ（登録商標）ＦＳ−６２（ＤｕＰｏｎｔｄｅ  Ｎｅｍｏｕｒｓ＆Ｃｏｍｐａｎｙ）を含む。
【００４８】
市販の消泡剤の特定の例は、非限定的に、例えば、ＦＯＡＭＥＸ（登録商標）８００、ＦＯＡＭＥＸ（登録商標）８０５、ＦＯＡＭＥＸ（登録商標）８４５、ＦＯＡＭＥＸ（登録商標）８４２、ＦＯＡＭＥＸ（登録商標）８３５、（全て、Ｅｖｏｎｉｋ  Ｔｅｇｏ  Ｃｈｅｍｉｅ  Ｓｅｒｖｉｃｅ  ＧｍｂＨから入手可能）及びＴＷＩＮ（登録商標）４０００（Ｅｖｏｎｉｋ  Ｔｅｇｏ  Ｃｈｅｍｉｅ  Ｓｅｒｖｉｃｅ  ＧｍｂＨ）；ＢＹＫ（登録商標）０１９、ＢＹＫ（登録商標）０２８、ＢＹＫ（登録商標）０２９（ＢＹＫ  Ｃｈｅｍｉｅ  ＧｍｂＨから入手可能）；並びにＳＵＲＦＹＮＯＬ（登録商標）１０４ＰＧ５０、ＳＵＲＦＹＮＯＬ（登録商標）ＭＤ３０（全て、Ａｉｒ  Ｐｒｏｄｕｃｔｓ  ａｎｄ  Ｃｈｅｍｉｃａｌｓ，Ｉｎｃ．から入手可能）を含む。
【００４９】
分散剤の例は、顔料に対して親和性を有する基を有する高分子量コポリマーを含む。分散剤の特定の例は、ＢＹＫ（登録商標）３４８、ＢＹＫ（登録商標）−３４５、ＢＹＫ（登録商標）−３４６、ＢＹＫ（登録商標）−３４７、ＢＹＫ（登録商標）３０１、ＢＹＫ（登録商標）３０２、ＢＹＫ（登録商標）３０８、ＢＹＫ（登録商標）−０２４、ＢＹＫ（登録商標）−０２３、ＢＹＫ（登録商標）−０３６、及びＢＹＫ（登録商標）−０８０の名称でＢＹＫ  Ｃｈｅｍｉｅ  ＧｍｂＨから販売されているものを含む。
【００５０】
レオロジー改質剤の例は、非限定的に、例えば、ＡＣＲＹＳＯＬ（登録商標）ＲＭ−５０００及びＡＣＲＹＳＯＬ（登録商標）ＲＭ−８２５（Ｄｏｗ  Ｃｈｅｍｉｃａｌ  Ｃｏｍｐａｎｙの全額出資の子会社であるＲｏｈｍ＆Ｈａａｓ）；ＢＯＲＣＨＩＧＥＬ（登録商標）Ｌ７５Ｎ、ＢＯＲＣＨＩＧＥＬ（登録商標）Ｌ０６２５、及びＢＯＲＣＨＩＧＥＬ（登録商標）Ｌ  Ｗ４４（全て、ドイツ国ＬａｎｇｅｎｆｉｅｌｄのＯＭＧ  Ｂｏｒｃｈｅｒｓ  ＧｍｂＨから入手可能）；ＢＹＫ（登録商標）４２８及びＢＹＫ（登録商標）４２９（いずれのも、ＢＹＫ  Ｃｈｅｍｉｅ  ＧｍｂＨから入手可能）；並びにＤＳＸ（登録商標）Ｒ２０００  Ｅ、ＤＳＸ（登録商標）Ｒ３０００  Ｅ、及びＤＳＸ（登録商標）Ｒ３０７５  Ｅ（全て、ドイツ国Ｍｏｎｈｅｉｍ  ａｍ  ＲｈｅｉｎのＣｏｇｎｉｓ  ＧｍｂＨから入手可能）を含む。
【００５１】
本明細書に記載の原理に基づくいくつかの例は、インク組成物を調製する方法に関する。この方法では、水、アクリルラテックスポリマーサスペンション、ポリウレタンサスペンション、ポリエチレンワックスサスペンション、及びインク組成物の約１０％〜約３０％をなす有機溶剤を含む配合物を提供する。この配合物の水の量は、配合物の約６０重量％を超える。この配合物には、インク組成物が実質的に均一となる条件が与えられ、その後、配合物が濾過される。
【００５２】
いくつかの例では、インク組成物に、実質的に均一な分散体を与えるための条件は、例えば、かき混ぜ、例えば、混合、撹拌、振とう、均質化、音波処理、超音波処理、微少溶液操作（microfluidization）、ビーズミル、及びブレンディングの１つ以上、又はこれらの組合せを含む。いくつかの例では、上記手順の際の温度は、例えば、約１０℃〜約４０℃、又は約１０℃〜約３０℃、又は約１０℃〜約２０℃、又は約１５℃〜約４０℃、又は約１５℃〜約３０℃、又は約１５℃〜約２０℃、又は約２０℃〜約４０℃、又は約２０℃〜約３０℃であってよい。いくつかの例では、温度は周囲温度である。上記処理にかかる時間は、例えば、約０．５時間〜約５時間、又は約０．５時間〜約３時間、又は約０．５時間〜約２時間、又は約０．５時間〜１時間、又は約１時間〜約５時間、又は約１時間〜約３時間、又は約１時間〜約２時間であってよい。「実質的に均一な」という語は、目に見える相分離がなく、ドローダウンにより塗布したインク組成物が、例えば、ディウェッティング（濡れ低下）、クラスタ形成、又は空気泡のような目に見える欠陥なしに均一な膜となることを意味する。
【００５３】
インク組成物は、信頼性の高い噴射を妨げ得る大きな粒子を除去するために濾過することができる。このような粒子は、顔料分散体、ラテックスサスペンション、ポリウレタンサスペンション、及びポリエチレンワックスサスペンションの１つ以上、並びに使用される有機溶剤、水及び添加剤の汚染物の１つ以上から生じ得る。濾過は、限定でなく例示として、例えば、膜濾過、表面濾過、深層濾過、スクリーン濾過、及び濾過助剤の１つ以上を使用して行うことができる。
【００５４】
本明細書に記載の原理に基づくいくつかの例では、インク組成物は、インクジェットプリンタ用のインクジェットインクとしての用途を見出している。いくつかの例では、インク組成物は、インクジェット技術及び装置を利用して広い範囲の基材の表面に配量することができる。基材は、平坦、又は滑らか若しくは粗い、或いは使用される特定の目的に適した他の形状であってよい。基材は、例えば、多孔質若しくは非多孔質、剛性、半剛性、又は可撓性であってよい。平坦な基材は、限定でなく例示として、例えば、膜、板、ボード、又はシートの形態であってよい。基材材料の例は、非限定的に、例えば、プラスチック基材（例えば、ジ酢酸セルロース、トリ酢酸セルロース、プロピオン酸セルロース、酪酸セルロース、酢酸酪酸セルロース、ニトロセルロース、ポリエチレンテレフタレート、ポリエチレン、ポリスチレン、ポリプロピレン、ポリカーボネート、ポリビニルアセタール、及びアクリル）、紙、プラスチック（例えば、ポリエチレン、ポリプロピレン、又はポリスチレン）でラミネートされた紙、カードボード、ペーパーボード、フォームボード、及び布を含む。
【００５５】
本明細書に記載の原理に基づくいくつかの例では、基材は、例えば、約０．１ｍｍ〜約１０ｍｍ、又は約０．１ｍｍ〜約５ｍｍ、又は約０．１ｍｍ〜約１ｍｍ、又は約０．１ｍｍ〜約０．６ｍｍ、又は約０．５ｍｍ〜約１０ｍｍ、又は約０．５ｍｍ〜約５ｍｍ、又は約０．５ｍｍ〜約１ｍｍ、又は約０．５ｍｍ〜約０．６ｍｍ、又は約１ｍｍ〜約１０ｍｍ、又は約１ｍｍ〜約５ｍｍ、又は約１ｍｍ〜約２ｍｍの厚みを有する。
【００５６】
インクジェット印刷のためには、インク組成物は、インク組成物を基材の表面に吐出する前に、適切な配量温度、例えば、上記の配量温度に加熱又は冷却される。インク組成物の特定の温度及び粘性は、例えば、インクジェット印刷を行う特定の方法及び装置に依存する。インク組成物の温度及び粘性に関する考慮すべき事項は、例えば、滴サイズ及び滴吐出率（速度）への効果に関連する。いくつかの例では、温度は、比較的一定に維持される、つまり、温度の変動が、例えば、±１℃、又は±０．５℃、又は±０．２℃、又は±０．１℃の変動を超えることがないように制御されることを意味する。温度制御は、例えば、適切な温度センサによって達成される。
【００５７】
本明細書に記載の原理に基づくインク組成物の例は、圧電式、ドロップオンデマンドインクジェット印刷装置の任意のものから配量することができ、多くのそのような装置が市販されている。このようなインクジェット印刷装置が、限定でなく例示として、カリフォルニア州Ｐａｌｏ  ＡｌｔｏのＨｅｗｌｅｔｔ−Ｐａｃｋａｒｄ、Ｉｎｃ．から市販されている。インクジェット印刷では、液体インク滴は、制御された形式で、インクジェット印刷装置又はインクジェットプリンタのプリントヘッドに設けられた複数のノズル又はオリフィスからインク滴を吐出することによって、インク受容基材に塗布される。ドロップオンデマンドシステムでは、インク滴は、オリフィスから、例えば、圧電式装置、音響式装置、又はデジタルデータ信号に基づいて制御された通常のプロセスによって生成された圧力によって、インク受容基材の表面上の位置に直接的に吐出される。インク滴は、必要がなければ、生成され、プリントヘッドのオリフィスを通して吐出されることはない。吐出されたインク滴の体積は、主にプリントヘッドによって制御される。
【００５８】
印刷プロセス時の基材の温度は、例えば、約２５℃〜約９０℃、又は約２５℃〜約７０℃、又は２５℃〜約５０℃、又は約３５℃〜約９０℃、又は約３５℃〜約７０℃、又は３５℃〜約５０℃、又は約３５℃〜約６５℃、又は約４０℃〜約７０℃、又は約５５℃〜約６５℃の範囲であってよい。
【００５９】
本明細書に記載の原理に基づくインク組成物を利用するインクジェット印刷の特定の例では、インクジェット印刷方法及びシステムは、圧電式プリントヘッド及びインク組成物の約５℃〜約１５℃の噴射温度を利用する。インク温度を制御することによって、インクの動作点（動作温度）の環境の条件への依存性を低減し又は排除する。システムは、より安定となり、使用がより容易となる。インク噴射温度が低下すると、インク組成物中の水の蒸気圧が低くなる。より低い水蒸気圧は、より低い水の蒸発率を意味する。図１は、本明細書に記載の原理に基づく一例におけるインク組成物の水蒸気圧とインク温度との相関関係を示すグラフである。１５℃以下にインク温度を低下させることによってインク組成物が大量の水を含有するため、インク噴射信頼性は著しく増大し、インク組成物は、よりユーザフレンドリーとなる。本明細書に記載の原理に基づくこのようなインク組成物の例は、例えば、２５℃で動作する他の水ベースのインクと同等の噴射信頼性を有することができ、一方で、基材上でのずっと速い乾燥速度を有し、且つ溶剤（ＶＯＣ）の添加を最小限にできる。
【００６０】
本願の印刷された又は噴射されたインクは、基材上に特定のパターンでインク組成物を噴射させた後に乾燥することができる。乾燥段階は、限定でなく例示として、熱空気、電気ヒーター若しくは光照射（例えば、ＩＲランプ）、又はこのような乾燥方法の組合せによって行うことができる。目標とする性能レベルを達成するためには、インクを、基材の変質（変形）なしに良好な画像品質を可能な、基材が許容可能な最高温度で乾燥させることが望ましい。乾燥のために使用される温度は、様々なプラスチック基材材料が、高い温度で曲げられ、変形する傾向があるという事実を考慮して選択すべきである。したがって、乾燥中、基材の変形温度を超えるべきではない。乾燥時の温度の例は、例えば、約４０℃〜約１５０℃、又は約４０℃〜約１２５℃、又は約４０℃〜約１００℃、又は約４０℃〜約８０℃、又は約４０℃〜約７０℃、又は約４０℃〜約５０℃を含む。本明細書の原理に基づくインク組成物は、例えば、約４０℃〜約７０℃、又は約４０℃〜約６０℃、又は約４０℃〜約５０℃、又は約５０℃〜約７０℃、又は約５０℃〜約６０℃という比較的低温で乾燥させる、剛性のプラスチック材料上への印刷を可能にするものであるが、迅速な乾燥時間及び良好な画像品質が達成される。
【００６１】
本明細書に記載の原理に基づくいくつかの例では、要求される画像品質を得るために画像を噴射する前の前処理の段階で、インク受容層を、特定の基材に被着することができる。インク受容層は、前処理段階で、ＰＩＪプリントヘッドによってインク受容層をデジタル式に被着させることによって被着させてもよいし、又はインク受容層は、前処理段階で、例えば、スプレーガン又はローラコータのようなアナログ式の方法によって被着させてもよい。インク受容層は、基材の表面に配量されたインク組成物のための、基材上でのインク滴の運動をある程度防止する定着剤として機能する。このような運動は、否定的な画像品質への作用を生じさせ得るものである。
【００６２】
定義：
以下、上で使用されているが、定義がされていない用語及び語句のための定義を記載する。
【００６３】
「少なくとも」という語は、本明細書で用いられる場合には、特定された事項の数が、その記載の数以上であり得ることを意味する。「約」という語は、本明細書で用いられる場合には、記載の数が、±１０％で異なり得ることを意味し、例えば、「約５」は、４．５〜５．５の範囲を意味する。「〜の間」という語は、２つの数に関連して使用される場合には、例えば、「約２と約５０との間」という表現では、記載された両方の数を含む。
【００６４】
数値、例えば、比、量、温度及び時間長さは、例えば、範囲の形式で本明細書に記載されている。このような範囲の形式は、単に、簡略化及び簡潔さのために使用されるのであって、明記された数値のみが範囲の限界値として含まれているのではなく、その範囲内の全ての個々の数値又は副次的範囲も、各数値及び各副次的範囲が明記されているかのごとく含むことを理解されたい。
【００６５】
本明細書で用いられる場合には、単数形である「ａ」、「ａｎ」及び「ｔｈｅ」を付した語は、文脈が明らかに別の意を指示していなければ、複数形への言及を含む。いくつかの例では、「ａ」又は「ａｎ」は、本明細書で用いられる場合、「少なくとも１つの」又は「１つ以上の」を意味する。「第１の」及び「第２の」のような指示は、「第１のポリマー」及び「第２のポリマー」のように２つの事項を区別する目的だけに使用されるものであり、例えば、１つの事項の他の事項に対する連続性若しくは順序若しくは重要性、又は動作の順序を何ら付与することを意味していない。
【００６６】
「ヘテロ原子」という語は、本明細書で用いられる場合には、窒素、酸素、リン又は硫黄を意味する。「複素環式（ヘテロ環式）」という語は、１つ以上のヘテロ原子を含む脂環式又は芳香族環構造を有することを意味する。
【００６７】
「芳香族」という語は本明細書で用いられる場合には、単環式環、二環式環系、多環式環系であって、単環式環、又は二環式環系若しくは多環式環系の少なくとも一部が芳香族である（例えば、π結合を示す）ものを含む。芳香族環系の単環式環、二環式環系、及び多環式環系は、炭素環式環及び／又は複素環式環を含む。「炭素環式環」という語は、各環原子が炭素である環を示す。「複素環式環」という語は、少なくとも１つの環原子が、炭素ではなく、１〜４個のヘテロ原子を有する環を示す。
【実施例】
【００６８】
以下の例は、限定でなく、本明細書に記載の範囲及び原理並びに添付の特許請求の範囲における例示である。多数の変更及び代替の組成物、方法、及びシステムが、本開示の思想及び範囲を逸脱することなく想到され得る。別途の記載がなければ、以下の実験における材料は、ミズーリ州Ｓｔ．ＬｏｕｉｓのＡｌｄｒｉｃｈ  Ｃｈｅｍｉｃａｌ  Ｃｏｍｐａｎｙから購入することができる。部及びパーセントは、別途記載がなければ重量基準である。
【００６９】
摩耗試験の手順−重量２ポンド（ｌｂ）（約９０７ｇ）のウォレス耐擦過テスター（Wallace Rubproofness tester）（英国ＲｅｄｈｉｌｌのＷａｌｌａｃｅ  Ｉｎｓｔｒｕｍｅｎｔｓ）をインク摩耗試験で使用した。直径５０ミリメートル（５００ｍｍ）の円形試料を、印刷された試料から切り出した。円形試料を、インクの側が研磨紙（abrasion paper）に向くようにウォレス耐擦過テスターに取り付けた。円形の試料を、直径１１５ｍｍの研磨紙に対して一定の圧力下で回転させた。試験で使用した研磨紙は、ＭＥＬＬＯＴＥＸ（登録商標）ｂｒｉｌｌｉａｎｔ  ｗｈｉｔｅ  ｇｒａｄｅ  ｐａｐｅｒ（英国ＥｓｓｅｘのＤａｖｉｅｓ  Ｈａｒｖｅｙ＆  Ｍｕｒｒｅｌｌ，Ｌｔｄ．）であった。摩耗の結果は、試験された試料内での光学濃度の変化の測定によって評価した。
【００７０】
接着試験の手順−接着試験を、ＡＳＴＭ  ３３５９「Ｍｅａｓｕｒｉｎｇ  Ａｄｈｅｓｉｏｎ  ｂｙ  Ｔａｐｅ  Ｔｅｓｔ」に基づき行った。クロスハッチカッタ、例えばＥＬＣＯＭＥＴＥＲ（登録商標）１５４２  Ｃｒｏｓｓ  Ｈａｔｃｈ  Ａｄｈｅｓｉｏｎ  Ｔｅｓｔｅｒ（ミシガン州Ｒｏｃｈｅｓｔｅｒ  ＨｉｌｌｓのＥｌｃｏｍｅｔｅｒ  Ｉｎｃ．）によって印刷された試料に対して切断を行った。接着テープである３Ｍ  ＳＣＯＴＣＨ（登録商標）ｔａｐｅ  ２５０を配置し、切断エリアにわたり平滑にした。このテープは、１回の運動で迅速に剥がされ、切断エリアを検査した。結果は、基材からのインクの除去に基づき報告された。インクが除去されていなければ、結果は５と評価され、６５％を超えるインクが除去された場合には、結果は０と評価された。
【００７１】
例１
インク組成物を、本明細書に記載の原理に基づき準備した。インク組成物は、表１に示す組成を有していた。組成物中の水の全量（重量パーセント）は、添加された水の量に、販売業者による供給時の試薬からの水の量を加えたものである。
【００７２】
【表１】
0005842053.tif 000002
水の全量（重量パーセント）は、６５．７２％。
【００７３】
インク組成物のインク材料を、１時間にわたり、ＤＩＳＰＥＲＭＡＴ（登録商標）ミキサ（コネチカット州ＷａｌｌｉｎｇｆｏｒｄのＢｙｋ  ＵＳＡ，Ｉｎｃ．）により、均一な分散体が得られるまで混合した。分散体を、１．２ミクロンの絶対膜（absolute membrane）フィルタを通して濾過した。インク粘性を測定するために、ＨＡＡＫＥ（登録商標）ＲＳ−６００レオメータ（ニューハンプシャー州ＮｅｗｉｎｇｔｏｎのＴｈｅｒｍｏ  Ｅｌｅｃｔｒｏｎ）を使用し、２０℃で約１０ｃｐであった。ＬＡＵＤＡ（登録商標）張力計（ニュージャージー州ＤｅｌｒａｎのＬＡＵＤＡ  ＢｒｉｎｋｍａｎｎＬＰ）により測定されたインク表面張力は、室温で約２８ｄｙｎｅ／ｃｍであった。
【００７４】
インク組成物を、ＲＩＣＯＨ（登録商標）Ｅ３  圧電式プリントヘッド（カリフォルニア州Ｓｉｍｉ  ＶａｌｌｅｙのＲｉｃｏｈ  Ｐｒｉｎｔｉｎｇ  Ｓｙｓｔｅｍ  Ａｍｅｒｉｃａ）により以下の基材へと噴射した。ＡＶＥＲＹ（登録商標）ＭＰＩ  １００５ビニル（オハイオ州ＰａｉｎｅｓｖｉｌｌｅのＡｖｅｒｙ  Ｄｅｎｎｉｓｏｎ）、ＡＶＥＲＹ（登録商標）ＭＰＩ  ３０００ビニル（Ａｖｅｒｙ  Ｄｅｎｎｉｓｏｎ）、３Ｍ  ＣＯＮＴＲＯＬＴＡＣ（登録商標）ＩＪ４０−１０ビニル（ベルギー国Ｄｉｅｇｅｍの３Ｍ  Ｅｕｒｏｐｅ  Ｓ．Ａ．／Ｎ．Ｖ．Ｃｏｍｍｅｒｃｉａｌ  Ｇｒａｐｈｉｃｓ）、ＹＵＰＯ（登録商標）ＦＰＵ  ２５０ポリプロピレン膜（日本国東京のユポ・コーポレーション）、ＤＩＣＫＳＯＮ（登録商標）Ｊｅｔ２１０  ＰＶＣバナー（ジョージア州ＡｔｌａｎｔａのＤｉｃｋｓｏｎ  Ｃｏａｔｉｎｇｓ  ＵＳＡ）、ＧＡＴＯＲＦＯＡＭ（登録商標）押し出されたポリスチレンフォームボード（カナダ国ＭｏｎｔｒｅａｌのＡｌｃａｎ  Ｉｎｃ．）、ＫＡＰＡ（登録商標）フォームボード（Ａｌｃａｎ）、ＳＩＮＴＲＡ（登録商標）フォームＰＶＣ（Ａｌｃａｎ  Ｉｎｃ．）、ＰＬＥＸＩＧＬＡＳＳ（登録商標）アクリルシート（Ｒｏｈｍ  ａｎｄ  Ｈａａｓ  Ｃｏｍｐａｎｙ）、ＬＥＸＡＮ（登録商標）ポリカーボネートシート（インディアナ州Ｍｔ．ＶｅｒｎｏｎのＳＡＢＩＣ  Ｉｎｎｏｖａｔｉｖｅ  Ｐｌａｓｔｉｃｓ）、及びＣＯＲＯＰＬＡＳＴ（登録商標）溝付きポリプロピレン（テキサス州ＤａｌｌａｓのＣｏｒｏｐｌａｓｔ  Ｉｎｃ．）。
【００７５】
印刷された画像は、温度制御されたオーブン内で３０秒にわたり９０℃の温度で乾燥させた。試料は、印刷されたインクが、指で触れても粘性及び汚れがなくなるまで乾燥させた。印刷された試料は、１時間にわたり室温に冷却することができ、その後、この印刷された試料は、上記の手順に基づき摩耗耐性及び接着について試験された。
【００７６】
本願例１のインク組成物を使用して準備された印刷された試料は、上記の手順に基づき、摩耗耐性について試験された。例１に基づくインク組成物の摩耗試験後の光学濃度の変化は、試験された基材によるが、０％〜３％であった。このような小さな光学濃度の低下は重要とは考えられず、画像品質にほとんど影響を与えない。よって、上記実験は、本明細書に記載の原理に基づくインク組成物の例である例１のインク組成物が、様々な基材上での高い摩耗耐性を示すことを示している。
【００７７】
この例１のインク組成物を使用してプラスチック基材上に印刷された試料を、上記の手順に基づき接着について試験した。インクは、上述の全て基材における試験によって引き剥がされることはなかった。試験結果は全て５とされ、これは、本明細書に記載の原理に基づくインク組成物が、プラスチック基材に対する優れた接着を示したことを意味する。
【００７８】
例２
インク組成物を、本明細書に記載の原理に基づき準備した。インク組成物は、表２に示す組成を有していた。組成物中の水の全量（重量パーセント）は、添加された水の量に、販売業者による供給時での試薬からの水の量を加えたものであった。
【００７９】
【表２】
0005842053.tif 000003
水の全量（重量パーセント）は、７５．０３％。
【００８０】
インク組成物のインク材料を、１時間にわたり、ＤＩＳＰＥＲＭＡＴ（登録商標）ミキサにより、均一な分散体が得られるまで混合した。分散体を、１．２ミクロン絶対膜フィルタを通して濾過した。インク粘性を測定するために、ＨＡＡＫＥ（登録商標）ＲＳ−６００レオメータを使用し、２０℃で約１０ｃｐであった。ＬＡＵＤＡ（登録商標）張力計により測定したインク表面張力は、室温で約２７ｄｙｎｅ／ｃｍであった。
【００８１】
インクを、ＨＰ  ＳＣＩＴＥＸ（登録商標）Ｘ２圧電式プリントヘッド（Ｈｅｗｌｅｔｔ  Ｐａｃｋａｒｄ）を通して噴射し、基材を、ＸＹ試験プラットフォームにより保持した。インク噴射信頼性は、印刷中にノズルの欠落又は他の任意のノズル欠陥がない画像を第１に印刷することによって評価した。印刷されたノズルエラーのない印刷物をｔ＝０とした。このエラーのない印刷物を生成した後直ちに、時間測定を開始し、規定された時間間隔の後に第２の印刷を行った。これらの２つの印刷物の間の時間間隔ではプリントヘッドの動作はなかった。第２の印刷の完了後、印刷された画像を調べた。合格／不合格の基準は、第２の印刷物の第１のパス（１列で）で、ノズル欠陥を評価することによって判断された。５０ピクセルを超えた後の回復が失敗したノズルが４つを超えてある場合、結果を不合格として評価した。欠陥のない２つの印刷の間の最大時間は、デキャップ時間と呼ばれ、噴射信頼性を記述するための測定基準として使用される。デキャップ時間がより長いほど信頼性はより良好である。
【００８２】
例２のインクを基材上へと噴射し、印刷された画像を上述の方法に基づき試験した。試験は、２４℃の室温で行った。試験されたプリントヘッド／インクは、２０秒の最長デキャップ時間を有していた。
【００８３】
例２のインクは、さらに、１０℃の噴射温度で試験した。試験された試料は、印刷された画像品質に影響を及ぼすことなく、１０分の最長のデキャップ時間（つまり、ノズルでの吐出可能な液体の粘性が、吐出が失敗となりノズルが詰まる閾値にまで増大する規定された時間間隔）を有していた。したがって、例２のインク組成物中のＶＯＣが低い場合でも、インクより低温で噴射することによりインク噴射信頼性が著しく改善されている。
【００８４】
印刷された画像は、温度制御されたオーブン内で、１０秒にわたり９０℃の温度で乾燥させた。試料を、印刷されたインクが指で触れても粘性及び汚れがなくなるまで乾燥させた。印刷された試料は、１時間にわたり室温に冷却することができた。例２の印刷された試料を、上述の接着及び摩耗耐性試験を用いて試験した。例１のインク組成物について得られたものと同様の結果が得られた。
【００８５】
上記の実験により得られた結果は、例１及び例２の両方のインク組成物が、優れた接着及び摩耗耐性を示すことを示している。加えて、これらのインク組成物は、低い有機溶剤含有量を有し、迅速に乾燥され、良好な噴射信頼性を有する。
【００８６】
以上の発明を、理解を明確にするために例証及び例示によっていくらか詳細に説明したが、本発明の教示に照らせば、添付の特許請求の範囲の思想及び枠を逸脱することなく特定の変更及び変形をこれに加えることができるということは、当業者には直ちに明らかとなるであろう。さらに、以上の説明のための記述では、本発明の深い理解を得るために特定の用語を使用している。しかし、特定の詳細が本発明の実施のために必要ではないことは、当業者には明らかであろう。よって、以上の、特定の本発明の態様の記述は、例証及び説明を目的として提示されたものであり、完全な説明をすること又は本発明を開示の厳密な形式に限定することを意図するものではない。さらに、本明細書に記載の例は、単に例示的であることが意図されており、制限のためでなく議論を目的として提示されている。上記の教示に鑑み、多くの変更及び変形が可能である。また、態様は、本発明の原理及びその実際的な用途を説明するため、そしてそれにより当業者が本発明を利用できるようにするために選択され、記述されている。
【図１】
0005842053.tif 000004